FR 2660927 A1 19911018 FR 9004896 A 19900417 La présente invention concerne un procédé de réticulation de (co) polymères estérifiés, des compositions réticulables et des objets conformés. La réticulation d'un thermoplastique est un moyen de choix pour améliorer sa résistance au fluage dans un domaine de température plus large et par voie de conséquence pour obtenir une meilleure stabilité dimension- nelle des objets élaborés. Plusieurs procédés ont été proposés pour réticuler les thermoplastiques tels que le polychlorure de vinyle et les polyoléfines Ces procédés sont basés sur des réactions radicalaires, des réactions de condensation, ou des réactions de substitution nucléophile. Ainsi pour réaliser la réticulation du polyéthylene le procédé SIOPLAST de Dow Chemical propose le greffage radicalaire de monomères vinyliques comportant des groupements alcoxysilanes qui conduisent par hydrolyse à des groupements silanols qui par polycondensation entraîne la réticulation du polyéthylène Ce procédé est utilisé industriellement en câblerie Il présente cependant l'inconvénient de provoquer un gradient de densité de réticulation car celle-ci est gouvernée par la diffusion de l'eau dans l'objet fini, eau nécessaire à la réaction d'hydrolyse des fonctions alcoxysilanes. Pour réticuler le polychlorure de vinyle on a développé des procédés par voie photochimique, par bombardement électronique et par irradiation gamma en soumettant le polymère à ces radiations en présence d'un monomère plurifonctionnel tel que par exemple le dimétha- crylate de tétraéthylène glycol ou le triméthacrylate du triméthylol propane, la réaction de réticulation étant assurée par le greffage et la polymérisation de ces momères sur le squelette polymère. Les inconvénients majeurs de ces procédés sont d'une part la sensibilité du polychlorure de vinyle vis-à- vis de ces rayonnements qui induisent sa dégradation par élimination d'H Cl en cascade et d'autre part la présence d'une quantité de monomère élevée pour obtenir une réticulation efficace et homogène qui a pour conséquence de modifier ses propriétés intrinsèques Les procédés par rayonnement gamma et par bombardement électronique exigent en outre un niveau technologique élevé et un appareillage onéreux ce qui limite la vulgarisation. Pour pallier ces inconvénients on a proposé pour le polychlorure de vinyle des procédés faisant intervenir une réaction de substitution nucléophile des atomes de chlore par les thiolates alcalins ou alcalino- terreux ou par des composés mixtes thiolate-carboxylate alcalin ou alcalino-terreux Ces procédés sont bien adaptés pour réaliser la réticulation sur une ligne d'enduction, mais ils présentent un inconvénient majeur en sensibilisant fortement les matériaux réticulés vis-à-vis de la dégradation photochimique induite par les traces de disulfures toujours présentes et difficiles à éliminer en présence de composés thiols Pour cette raison le dévelop- pement de ces procédés ne s'est pas généralisé. Le brevet européen N O 0032 587 propose un procédé de réticulation de copolymères d'esters acryliques par des diols, ou des diesters de diols en présence de titanate de formule générale Ti (OR)4, les quatres groupes OR pouvant être identiques ou différents La présence de titanate dans le matériau réticulé peut entraîner sous l'action de l'humidité la formation de Ti O 2, un catalyseur bien connu des réactions de photooxydation Ceci peut donc être un inconvénient majeur pour l'utilisation de tels matériaux à l'extérieur. Le brevet britannique N O 907 775 décrit un procédé de traitement du polyacétate de vinyle par un alcoolate métallique de formule M (OR)n, M pouvant être en particulier le titane ou l'étain, la réaction s'effectue à 80 C dans un solvant et conduit à une substitution des radicaux acétates par des radicaux titanates ou stannates conduisant à la formation d'un polymère organométallique. On cherche donc toujours un procédé de réticulation des polymères ou copolymères thermoplastiques qui soit simple, peu coûteux, conduisant à des matériaux réticulés insensibles au vieillissement photochimique et qui puisse être intégré aux opérations de mise en forme sur une ligne de production industrielle telle que l'extru- sion, le calandrage, l'enduction, l'injection ou le thermoformage. La présente invention répond à ces exigences. En effet elle a pour objet un procédé de réticulation de polymères ou copolymères contenant des fonctions esters, seuls ou en mélange entre eux, qui puisse être intégré à des opérations de mise en oeuvre industrielle par ex- trusion, injection, calandrage, enduction ou thermoformage et qui ne contient pas de composés métalliques ayant des propriété photocalytiques connues. C'est pourquoi la présente demande a pour objet un procédé de réticulation de (co)polymères comportant des fonctions esters caractérisé en ce que l'on fait réagir un polyester dérivant du polyol et un polyester dérivant d'un polyacide en présence d'un alcoolate alcalin à une température supérieure à 180 . Selon l'invention par polyester dérivant le polyol on entend les polymères et copolymères de l'acétate de vinyle ainsi que les polyesters de molécules comportant au moins deux fonctions alcools Ces dernières molécules renferment par exemple 2 à 20 atomes de carbone, et peuvent être d'une grande variété On peut citer des diols notamment des alcane- diols tels que l'éthylène glycol ou le propane-diol; des polyols notamment des triols tels que le glycérol ou le triméthylol propane Des oses ou osides tels que le glucose, fructose, l'amidon; des dérivés comme l'alcool polyvinylique; des polymères ou copolymères comportant des fonctions acrylate d'hydroxy éthyle par exemple. Selon l'invention par polyester dérivant d'un polyacide on entend les polymères et copolymères d'esters acryliques et méthacryliques ainsi que les polyesters de molécules comportant au moins deux fonctions acides telles que les acides phtalique, adipique, succinique, maléique, les acides du cycle de Krebs, etc Les (poly)esters des dérivés ci-dessus sont de préférence des esters de faible poids moléculaire, inférieur à 1000, notamment à 300, tels que les esters méthylique, éthylique, propylique, etc Dans les conditions préférentielles de mise en oeuvre du procédé cidessus décrit, l'alcoolate est dispersé dans la matrice polymère à l'aide d'un de ses solvants. Des procédés préférentiels selon la présente invention sont caractérisés en ce que: le polyester dérivé d'un polyol est un (co)polymère de l'acétate de vinyle. le dérivé d'un polyacide est un (co)polymère dérivant de l'acide (méth)acrylique. L'invention a également pour objet des compositions réticulables pouvant être mises en oeuvre par le procédé décrit selon la présente invention C'est pourquoi la présente demande a aussi pour objet les compositions réticulables caractérisées en ce qu'elles renferment un polyester dérivant d'un polyol, un polyester dérivé d'un polyacide et un alcoolate alcalin. Des compositions préférées selon la présente invention sont caractérisées en ce qu'elles renferment en outre un solvant de l'alcoolate. La présente demande a particulièrement pour objet des compositions réticulables caractérisées en ce que le polyester dérivant d'un polyol est un (co)polymère de l'acétate de vinyle, notamment un copolymère de l'acétate de vinyle et du PVC et celles caractérisées en ce que le polyester dérivant d'un polyacide est un (co)polymère dérivant de l'acide (méth)acrylique, notamment un copolymère du PVC ou de l'éthylène et d'un ester de l'acide (méth>acrylique. Lorsqu'on dit qu'une composition comprend un certain produit, on entend que celle-ci renferme au moins un produit de ce type, par exemple au moins un polyester dérivant d'un polyol On pourra par exemple faire réagir un mélange de deux polyesters différents dérivant de polyols avec un polyester dérivant d'un polyacide. Dans le cas de l'utilisation de copolymères, les comonomères peuvent être en proportions respectives variables. Les compositions selon l'invention peuvent de plus contenir les adjuvants habituellement utilisés dans l'industrie des matières plastiques charges, plastifiants, antioxydants, stabilisants, pigments, colorants, etc Ces constituants peuvent être ajoutés dès le début du procédé lors de l'étape de mélange de produits réticu- lables. Un avantage selon l'invention est le contrôle et l'adaptation de la densité de réticulation en fonction des propriétés recherchées par une maîtrise de la con- centration des espèces réactives de la composition réticulable et de la composition des polymères et copolymè- res de l'acétate de vinyle et des esters acryliques et méthacryliques. Selon un avantage de l'invention, la tempéra- ture de réticulation peut être adaptée en fonction du procédé de mise en oeuvre des compositions relevant de cette invention de façon que la réticulation ne soit pas trop avancée dans la phase de mise en forme des procédés classiques tels que l'extrusion, le calandrage, l'injec- tion, l'enduction et le moulage, la réticulation étant terminée après l'étape de mise en forme, par exemple dans un conformateur o à l'intérieur d'un moule dans le cas de l'injection, en jouant sur les paramètres temps et températures. Selon l'invention, les propriétés de tenue au fluage et de stabilité dimensionnelle des objets polymères façonnés seront nettement améliorées après réticulation. Selon l'invention la coréticulation de mélange de polymères ou copolymères de l'acétate de vinyle avec des copolymères d'esters acryliques est également un moyen de stabiliser ces mélanges vis-à-vis des phénomènes de démixtion. La présente demande vise enfin des objets conformés, caractérisés en ce qu'ils sont préparés à partir de produits obtenus par la mise en oeuvre du procédé ci- dessus décrit, de même que les objets conformés constitués d'une composition telle que définie ci-dessus. Les exemples qui suivent illustrent l'invention sans toutefois la limiter. La réticulation des polymères, copolymères, mélanges de polymères et/ou de copolymères et des composi- tions réticulables selon l'invention est caractérisée soit à l'aide d'un plastographe Haake en phase dynamique, équipé d'un mélangeur interne de capacité 60 ml type Rheomix 600. Cet appareil permet de suivre en continu l'évolution du couple résistant exercé par le polymère sur les pales du malaxeur La réticulation du polymère entraîne une augmentation de la viscosité à l'état fondu et par conséquent une augmentation du couple observé après la gélification ou la fusion du polymère La variation du couple A C entre le couple atteint après gélification ou fusion (Cmin) et le couple maximum (Cmax) atteint en fin d'expérience est un critère de réticulation. Deux autres critères ont été utilisés pour évaluer la cinétique de réaction en phase dynamique: le temps Ti au bout duquel se produit une augmentation du couple résistant, caractéristique d'une réticulation significative, et la vitesse d'augmentation du couple entre la valeur maximale (Cmax) et minimale (Cmin) assimilée à la vitesse moyenne de réticulation. Un autre critère caractérisant le degré de réticulation d'un polymère est le pourcentage de polymère insoluble dans un des solvants, par exemple le tétra- hydrofuranne (THF) pour les copolymères du chlorure de vinyle et de l'acétate de vinyle ou d'esters acryliques et méthacryliques. La réticulation des polymères, copolymères et mélanges de polymères ou de copolymères et des compositions selon l'invention a également été suivie en conditions statiques à l'aide d'une presse à plateaux chauffant après gélification ou fusion dans le malaxeur interne Rheomix 600 équipant le plastographe Haake pour obtenir une bonne homogénéisation des réactifs et des (co)polymères Cette première phase étant réalisée, le matériau gélifié ou fondu est transféré dans un moule rectangulaire de 3 mm d'épaisseur placé lui-même entre les plateaux d'une presse chauffante. Après un temps de cuisson à une température donnée, généralement 5 minutes, la plaque moulée est refroidie rapidement Le degré de réticulation dans ces conditions est évalué par le taux de polymère insoluble dans un de ses solvants et/ou par le taux de gonflement dans ce solvant, défini par la relation: G (Mg Mf)/Ps + Mp/ / p Mp/ r P Mg étant la masse de l'échantillon gonflé, Mp la masse du polymère insoluble, p S et p p étant les masses volumiques respectivement du solvant et du polymère Pour le THF ps = 0,948 g/cm 3 et pour le polychlorure de vinyle p = 1, 38 g/cm 3. Dans tous les exemples suivants le stabilisant thermique utilisé est le dioctyle étain dithioglycolate d'isooctyle à raison de 2 g pour 100 g de polymère. Les tableaux 1 et 2 (exemples 1 à 14) il- lustrent la réticulation de copolymères chlorure de vinyle acétate de vinyle par des diesters de diacide (mole de diester/ mole d'unité acétate = 0,41) en phase dynamique à C et rassemble les exemples de réticulation des copolymères du chlorure de vinyle et de l'acétate de vinyle tel que des diesters des acides phtalique, isophtalique, succinique et adipique en présence de méthylate de sodium ou d'éthylate de sodium dispersé dans la matrice polymère à l'aide de solvants comme le butyl carbitol ou le sulfolane. Ces exemples montrent que les esters méthyliques des acides phtaliques et adipique sont les plus efficaces pour la réticulation des copolymères chlorure de vinyle-acétate de vinyle et lorsque la teneur en acétate du copolymère diminue l'adipate de diméthyle reste l'agent réticulant le plus efficace si on se réfère à la vitesse moyenne de réticulation. Pour tous les exemples consignés dans ces tableaux, excepté l'exemple 4, la fraction de polymère insoluble dans le tétrahydrofuranne en fin d'essai est supérieure à 50 %. Le tableau 3 montre la réticulation de copolymère chlorure de vinyle acrylate d'éthyle-2-hexyle par le triacétate de 1-1-1-triméthylol propane (teneur pondérale du copolymère en acrylate d'éthyle-2-hexyle: 12 %) en phase dynamique à 205 C). Les deux exemples du Tableau 3 illustrent la réticulation des copolymères chlorure de vinyle acrylate d'éthyle-2-hexyle par le triacétate de triméthylol propane. Pour l'exemple 15 le taux de polymère insoluble dans le tétrahydrofuranne est inférieur à 50 % et il dépasse 50 % pour l'exemple 16. Le Tableau 4 illustre la co-réticulation en phase dynamique à 205 C de mélanges de copolymères chlorure de vinyle acétate de vinyle et de copolymères chlorure de vinyle acrylate d'éthyle-2-hexyle, et regroupe les exemples qui illustrent la coréticulation des mélanges de copolymères chlorure de vinyle acétate de vinyle et de copolymères chlorure de vinyle acrylate d'éthyle-2-hexyle en présence d'éthylate de sodium L'exemple 17 montre la forte réactivité du mélange de copolymère chlorure de vinyle acétate de vinyle et de copolymère chlorure de vinyle acrylate d'éthyle-2hexyle lorsque la teneur en acrylate est de 23 %; pour les exemples 17, 18 et 19 le taux de polymère insoluble dans le tétrahydrofuranne en fin d'expérience est supérieure à 50 %. Pour l'essai 20 réalisé avec un copolymère chlorure de vinyle acétate de vinyle à 4 % en poids la fraction de polymère insoluble dans le tétrahydrofuranne en fin d'essai est inférieure à 50 %. il Ces exemples montrent la large gamme de mélanges de copolymères chlorure de vinyle acétate de vinyle et copolymères chlorure de vinyle esters acryli- ques qu'il est possible de réticuler selon l'invention. Le Tableau 5 illustre la coréticulation en phase statique de copolymères chlorure de vinyle acétate de vinyle et copolymères chlorure de vinyle acrylate d'éthyle-2-hexyle (éthylate de sodium 19,0 10-2 mole par Kg de copolymère sulfolane 16,24 10-2 mole par kg de polymère); Temps de cuisson sous presse 5 min à 205 C, et regroupe les exemples de réticulation en phase statique à 205 C durant 5 minutes de différents mélanges de copolymère chlorure de vinyle acétate de vinyle et de copolymère chlorure de vinyle acrylate d'éthyle-2-hexyle en présence d'éthylate de sodium couvrant une large gamme de composition Pour tous ces exemples le taux de polymère insoluble dans le tétrahydrofuranne est compris entre 95 et 100 % après 5 minutes de cuisson à 205 C ce qui prouve l'efficacité du procédé Ces exemples montrent également qu'il est possible de faire varier le taux de gonflement du réticulat dans une fourchette assez large ( 16 à 30) et par voie de conséquence le procédé selon la présente invention permet d'obtenir des matériaux réticulés dans une large gamme de propriétés. Le Tableau 6 illustre la coréticulation en phase dynamique de copolymères chlorure de vinyle- acétate de vinyle et polymères et copolymères d'esters acryliques (Pour les exemples 28 et 29 la température est de 205 C, et pour les exemples 30 et 31 la température est de 200 C), et regroupe des exemples de coréticulation de copolymère chlorure de vinyle-acétate de vinyle avec soit le polyacrylate d'éthyle, soit un copolymère d'acrylate de butyle et de méthyle, soit des copolymères d'éthylène et d'acrylate d'éthyle ou de butyle Pour les exemples 28 et 29 la fraction de polymère insoluble dans le tétrahydrofu- ranne est supérieure à 50 % en fin d'essai Pour les exemples 30 et 31, le taux de polymère insoluble dans le toluène à 110 C est supérieur à 50 % en fin d'essai Les temps d'induction courts et les vitesses de réticulation élevées pour les exemples 30 et 31 mettent également en évidence la grande réactivité de ces systèmes réticulants en présence d'alcoolate de sodium. Système réticulant: Teneur méthylate éthylate butyl sulfolane pondérale en Ex Diester de sodium de carbitol acetate du sodium copolymere Tm Ti àC VR PVC acétate mole/kg mole/kg de vinyle polymère x 102 polymère x 102 % mn mn N m Nm mn-J I I 1 phtalate de diméthyle 2 phtalate de diéthyle 3 phtalate de dibutyle 4 phtalate d' éthyle-2 hexyle isophtalate de diméthyle 6 succinate de diméthyle 7 adipate de diméthyle 8 phtalate de diméthyle 9 phtalate de diméthyle phtalate de diméthyle 24,1 24,1 24,1 24,1 ,1 ,1 ,1 ,1 24,1 24,1 24,1 ,1 ,1 ,1 19,0 19,0 19,0 22,5 22,5 22,5 11 9 11 11,5 11 14 11 20 11 14 11 20 11 6,5 11 11 i 6 12 4 12 4,5 3,1 2,4 4,5 4,5 2,5 4,5 L-J M 3 w 1,7 1,4 ,0 3,1 2,5 0,3 K) M M G w K) "Il Système réticulant: Teneur méthylate éthylate butyl sulfolane pondérale en Ex Diester de sodium de carbitol acétate du sodium copolymère Tm Ti QC VR PVC acétate mole/kg mole/kg de vinyle polymère x 102 polymère x 102 % mn mn N m Nm mn 1 11 adipate de 19,0 22,5 7,5 2,5 21 4,2 diméthyle 12 adipate de 19,0 22,5 6 9 5 15 3,7 diméthyle 13 adipate de 19,0 22,5 4 7,5 4,5 6 2 diméthyle 14 phtalate de 24,1 22,5 11 10 4,5 24 4,3 diméthyle w Lr J K) M M G w K) "Il TABLEAU 3 Méthylate i Butyl Rapport Tm Ti /C VR de sodium j carbitol molaire Ex mole/kg de poly acetate/ mn mn N m N m mn-1 mère X 102 acrylate 24,1 20,1 2,05 12,5 5 15 0,66 16 24,1 20,1 1,65 9 4 18 3,6 TABLEAU 4 Teneur en Teneur en Composition Tm Ti a C VR Ethylate Sulfolane acétate de acrylate du mélange de de de vinyle du d'éthyle-2 copolymères Ex Sodium copolymère hexyle du co- poly Lnrère Mole/kg de copolymère PVC PVC mn mn Mm x 102 PVC acétate: PVC acrylate acétate acryl. 17 19 22,5 11 23 67,5 32,5 6 3,5 18 10,4 18 19 22,5 11 12 50 50 8 5 12 4 19 19 22,5 6 12 64,5 35,5 8 4,5 14 4 19 22,5 4 12 73 27 8 5 12 4 N (o 0 ( a N Comosition copolynère-PVC acétate de ac vinyle ( 11 %) 57,5 pond 6 rale du mélanqe copolymere-PVC rylate d' éthyle- 2-hexyle ( 12 %) copolym Ière PVC acrylate d' éthyle-2 hexyle ( 23 %) 32, 5 Rapport molaire acétate/ acrylate 1,48 1,93 2,96 4,68 1,54 2,15 3,09 Taux de gonflement dans la cyclohexa- none après 144 h TABLEAU 5 w M M G (D w "Il -J i J - 6 L 9 '0 L 9 '9 6 L 9 L 1 ' E s 6 '.L s' Z S'ZZ S'E 5 O'LE o' L OL EL L'PZ (% 9) BTl u TA ap e B 4 u W 40 EO Ad O ú'SL odc ú 9 ' 9 Lu-u-uw'N wl-N tuwUlt z 0 L x a Ixlod ap 6 x/aloul(%L)(% 6) IEtft UZ al X On E epal X Xg,p Tp (%OS) (%l L) 9.le Iaoeuaqe B Tioeelgi'4 gu ap 4 A D BeBIàu-A ep D,1o;Tq:n Du n Tppos9 um Tpospao pi d(%OS) a IX:nq apeel At Dg, pa% 492 q-le OUAa C Ut Sex O { A enqe U'lons 4 ui R: u p e: iodoo:i X îow e:z Kc 7 do a X ao A Ticdh I egudo e Bulu r loelgpuod uo-T, sccol 3 9 nvfalt SV (N Me (O (O l L REVENDICATIONS 1 ) Procédé de réticulation de (co) polymères comportant des fonctions esters caractérisé en ce que l'on fait réagir un polyester dérivant d'un polyol et un polyester dérivant d'un polyacide en présence d'un alcoolate alcalin à une température supérieure à 1800. 2 ) Procédé selon la revendication 1, caractérisé en ce que l'alcoolate est dispersé dans la matrice polymère à l'aide d'un de ses solvants. 3 ) Procédé selon la revendication 1 ou 2 caractérisé en ce que le polyester dérivé d'un polyol est un (co)polymère de l'acétate de vinyle. 4 ) Procédé selon l'une quelconque des revendications 1 à 3, caractérisé en ce que le dérivé d'un polyacide est un (co)polymère dérivant de l'acide (méth)acrylique. ) Composition réticulable, caractérisée en ce qu'elle renferme un polyester dérivant d'un polyol, un polyester dérivé d'un polyacide et un alcoolate alcalin. 6 ) Composition selon la revendication 5, caractérisée en ce qu'elle renferme en outre un solvant de l'alcoolate. ) Composition selon la revendication 5 ou 6, caractérisée en ce que le polyester dérivant d'un polyol est un (co) polymère de l'acétate de vinyle, notamment un copolymère de l'acétate de vinyle et du PVC. ) Composition selon la revendication 5, 6 ou 7, carac- térisée en ce que le polyester dérivant d'un polyacide est un (co) polymère dérivant de l'acide (méth)acrylique, notamment un copolymère du PVC ou de l'éthylène et d'un ester de l'acide (méth)acrylique. 9 ) Objets conformés, caractérisés en ce qu'ils sont préparés à partir des produits obtenus par la mise en oeuvre du procédé selon l'une des revendications 1 à 4. ) Objets conformés, caractérisés en ce qu'ils sont constitués d'une composition selon l'une des revendications à 8.